(57)【要約】      （修正有）【課題】機械的特性に優れ、再生するための加熱を繰り返しても、クラックが生じにくいハニカム構造体およびガス処理装置を提供する。【解決手段】筒状部５と、筒状部５の内側に格子状に配置されて複数の流通孔２を形成する隔壁部４とを備え、隔壁部４は、第１の部位４ａと、第１の部位４ａの内方に位置する第２の部位４ｂとを有するとともに、気孔率が、第２の部位４ｂ，第１の部位４ａ，筒状部５の順に小さくなっているハニカム構造体１である。【選択図】図１
2012106239.tif 000002
【特許請求の範囲】
【請求項１】
筒状部と、該筒状部の内側に格子状に配置されて複数の流通孔を形成する隔壁部とを備え、該隔壁部は、第１の部位と、該第１の部位の内方に位置する第２の部位とを有するとともに、気孔率が、前記第２の部位，前記第１の部位，前記筒状部の順に小さくなっていることを特徴とするハニカム構造体。
【請求項２】
前記複数の流通孔は、流体の流入側および流出側のそれぞれを封止材で交互に封止されており、前記第１の部位の気孔率が、流入側よりも流出側が大きいことを特徴とする請求項１に記載のハニカム構造体。
【請求項３】
前記筒状部は、前記第１の部位よりも平均気孔径が小さいことを特徴とする請求項１または２に記載のハニカム構造体。
【請求項４】
前記第１の部位は、前記第２の部位よりも平均気孔径が小さいことを特徴とする請求項１乃至請求項３のいずれかに記載のハニカム構造体。
【請求項５】
前記第２の部位における前記隔壁部の気孔は、気孔径の累積分布曲線における累積２５体積％の気孔径（Ｐ２５）に対する累積７５体積％の気孔径（Ｐ７５）の比（Ｐ７５／Ｐ２５）が１．１以上１．５以下であることを特徴とする請求項１乃至請求項４のいずれかに記載のハニカム構造体。
【請求項６】
前記隔壁部および前記筒状部は、チタン酸アルミニウムを主成分とし、酸化珪素を含むセラミック焼結体からなり、前記酸化珪素の含有量が、前記第２の部位，前記第１の部位，前記筒状部の順に多くなっていることを特徴とする請求項１乃至請求項５のいずれかに記載のハニカム構造体。
【請求項７】
前記筒状部を形成する前記セラミック焼結体は、酸化カリウムおよび酸化ナトリウムの少なくともいずれかを含み、その含有量の合計が０．１質量％以上０．３質量％以下であることを特徴とする請求項６に記載のハニカム構造体。
【請求項８】
請求項１乃至請求項７のいずれかに記載のハニカム構造体を備えていることを特徴とするガス処理装置。
【発明の詳細な説明】
【技術分野】
【０００１】
本発明は、ハニカム構造体およびこれを備えたガス処理装置に関するものである。
【背景技術】
【０００２】
従来、内燃機関、焼却炉およびボイラー等から発生する排気ガス中に含まれる炭素を主成分とする微粒子（特に、ディーゼルエンジンおよびガソリンエンジンの排気ガス中の炭素を主成分とする微粒子），硫黄が酸化してできる硫酸塩を主成分とする微粒子および高分子からなる未燃焼の炭化水素等の微粒子等は、環境汚染の原因となるため、フィルタを用いて捕集・除去されている。
【０００３】
このようなフィルタとして、内部が微粒子を捕集するための隔壁で仕切られたハニカム構造体が用いられている。
【０００４】
ハニカム構造体は、長期間使用することにより、捕集した微粒子の蓄積によって隔壁の通気性が次第に損なわれるため、定期的に微粒子を除去することによって再生することが知られている。例えば、ハニカム構造体を再生する方法としては、600℃以上に加熱して
、微粒子を燃焼除去する方法や、ハニカム構造体の排気ガスの流入側に酸化触媒を配置し、この酸化触媒に軽油等の燃料を供給することによって生じる酸化反応によって発生する熱を利用して、微粒子を燃焼除去する方法等がある。
【０００５】
ところで、ハニカム構造体を再生するために上述した方法で加熱を繰り返すと、ハニカム構造体に生じる熱応力が蓄積して大きな残留応力となり、この残留応力によってハニカム構造体が破損することがあった。
【０００６】
このような残留応力による破損を抑制するために、近年では、機械的特性の向上したハニカム構造体が種々提案されている。例えば、特許文献１では、流体の流路となる多数のセルを形成する格子壁と、格子壁の周囲を覆う周壁とよりなるセラミックスハニカム構造体において、少なくとも周壁の近傍に位置する格子壁の外周部は、外周部よりも内部に位置する格子壁の内周部よりも気孔率が低いセラミックスハニカム構造体が提案されている。
【先行技術文献】
【特許文献】
【０００７】
【特許文献１】特開2001−162177号公報
【発明の概要】
【発明が解決しようとする課題】
【０００８】
しかしながら特許文献１で提案されているセラミックスハニカム構造体は、外径が大きい場合には、特に周壁に生じる応力が大きくなりやすく、周壁にクラックが生じやすかった。この対策として、外周部の気孔率をさらに小さくすることが考えられるが、この場合、加熱による再生を繰り返すと、外周部と内周部とで生じる残留応力の差が大きくなりクラックが生じやすいという課題があった。
【０００９】
本発明はこのような課題に鑑み、機械的特性に優れ、再生するために加熱を繰り返してもクラックが生じにくいハニカム構造体と、このハニカム構造体を備えるガス処理装置を提供することを目的とする。
【課題を解決するための手段】
【００１０】
本発明のハニカム構造体は、筒状部と、該筒状部の内側に格子状に配置されて複数の流通孔を形成する隔壁部とを備え、該隔壁部は、第１の部位と、該第１の部位の内方に位置する第２の部位とを有するとともに、気孔率が、前記第２の部位，前記第１の部位，前記筒状部の順に小さくなっていることを特徴するものである。
【００１１】
本発明のガス処理装置は、上記構成のハニカム構造体を備えていることを特徴とするものである。
【発明の効果】
【００１２】
本発明のハニカム構造体は、筒状部と、筒状部の内側に格子状に配置されて複数の流通孔を形成する隔壁部とを備え、該隔壁部は、第１の部位と、該第１の部位の内方に位置する第２の部位とを有するとともに、気孔率が、前記第２の部位，前記第１の部位，前記筒状部の順に小さくなっていることにより、加熱による再生を繰り返した場合にこれらの各部位で生じるそれぞれの残留応力の差を小さくすることができるため、クラックの発生を抑制することができる。
【００１３】
本発明のガス処理装置によれば、加熱による再生を繰り返してもクラックの発生が少ない本発明のハニカム構造体を備えていることから、長期間に亘って使用することができる。
【図面の簡単な説明】
【００１４】
【図１】本実施形態のハニカム構造体の一例を模式的に示す、（ａ）は斜視図であり、（ｂ）は（ａ）におけるＣ−Ｃ’線における断面図である。
【図２】図１に示す例のハニカム構造体を示す、（ａ）は流入側の端面の一部を示す側面図であり、（ｂ）は流出側の端面の一部を示す側面図である。
【図３】図１に示す例のハニカム構造体の、軸方向に垂直な断面における、第２の部位，第１の部位および筒状部を示す模式図である。
【図４】本実施形態のハニカム構造体の他の例を示す、（ａ）は流入側の端面の一部を示す側面図であり、（ｂ）は流出側の端面の一部を示す側面図である。
【図５】本実施形態のハニカム構造体の他の例を示す、（ａ）は流入側の端面の一部を示す側面図であり、（ｂ）は流出側の端面の一部を示す側面図である。
【図６】本実施形態の一例を模式的に示すガス処理装置の概略断面図である。
【発明を実施するための形態】
【００１５】
以下、本発明のハニカム構造体およびこれを用いたガス処理装置の実施の形態の例について説明する。
【００１６】
図１は、本実施形態のハニカム構造体の一例を示す、（ａ）は斜視図であり、（ｂ）は（ａ）におけるＣ−Ｃ’線での断面図である。また、図２は、図１に示す例のハニカム構造体を示す、（ａ）は流入側の端面の一部を示す側面図であり、（ｂ）は流出側の端面の一部を示す側面図である。
【００１７】
図１（ａ）に示す例のハニカム構造体１は、筒状部５と、筒状部５の内側に格子状に配置されて複数の流通孔２を形成する隔壁部４とを備える。また、複数の流通孔２は、流体の流入側および流出側のそれぞれを封止材３で交互に封止されており、以降の説明において図１（ｂ）で示すように、流入側が封止材３ａで封止された流通孔２を流通孔２ａとし、流出側が封止材３ｂで封止された流通孔２を流通孔２ｂとする。なお、ハニカム構造体１の筒状部５の軸方向を矢印Ｘ（以下、軸方向Ｘという）で示している。
【００１８】
また、図２に示す例のハニカム構造体１は、流通孔２ｂおよび２ｂの開口部の形状がいずれも４角形状で、また開口面積が同じである。なお、流入側の端面は符号101で示し、
流出側の端面は符号102で示してある。
【００１９】
そして、図１に示す例のハニカム構造体１は、例えば、外径が140〜270ｍｍ，軸方向Ｘの長さが100〜250ｍｍの円柱形状であって、軸方向Ｘに対して垂直な断面における流通孔２ａ，２ｂの個数は、100ｍｍ２当たり５〜124個（32〜800ＣＰＳＩ）である。また、隔
壁部４は、幅が0.05ｍｍ以上0.25ｍｍ以下であり、封止材３ａ，３ｂは、厚みが１ｍｍ以上５ｍｍ以下である。なお、ＣＰＳＩとはCells Per Square Inchesのことである。
【００２０】
なお、ハニカム構造体１の流入側に、例えば、ディーゼルエンジン、ガソリンエンジン等の内燃機関（図示しない）が配置され、この内燃機関が作動すると、流体である排気ガスが発生し、この排気ガスは、ハニカム構造体１の流通孔２ｂから導入され、封止材３ｂによってその流出が遮られる。流出が遮られた排気ガスは、多孔質の隔壁部４を通過して、隣接する流通孔２ａに導入される。排気ガスが隔壁部４を通過するとき、隔壁部４の壁面や気孔を形成している隔壁部４の表面で、排気ガス中の炭素を主成分とする微粒子，硫黄が酸化してできる硫酸塩を主成分とする微粒子，高分子からなる未燃焼の炭化水素等の微粒子等（以下、これらを総称して単に微粒子という。）が捕集される。微粒子が捕集された排気ガスは、浄化された状態で、流通孔２ａから外部に排出される。
【００２１】
図３は、図１に示す例のハニカム構造体１の、軸方向Ｘに垂直な断面における、第２の部位，第１の部位および筒状部を示す模式図である。
【００２２】
図３に示すハニカム構造体１は、外径をＬ，筒状部５の内周面から中心方向に長さｔまでにある隔壁部４を第１の部位４ａ，第１の部位４ａの内方に位置する隔壁部４を第２の部位４ｂと示し、さらに第１の部位４ａと第２の部位４ｂとの境界を破線Ｋで示す。また、図３では、第１の部位４ａおよび第２の部位４ｂを部分的に拡大して示している。
【００２３】
本実施形態のハニカム構造体１は、第１の部位４ａと、第１の部位４ａの内方に位置する第２の部位４ｂとを有するとともに、第２の部位４ｂ，第１の部位４ａ，筒状部５の順に気孔率が小さくなっている。
【００２４】
気孔率が、上述した順に小さくなっていることから、ハニカム構造体１は、第２の部位４ｂ，第１の部位４ａ，筒状部５の順に熱容量が高くなっている。通常、ハニカム構造体１は、熱が外部に逃げやすい筒状部５側が冷めやすくなり、その一方でハニカム構造体１の内部である第２の部位４ｂが冷めにくくなる。それゆえ、熱容量が、第２の部位４ｂ，第１の部位４ａ，筒状部５の順に高くなるように、第２の部位４ｂ，第１の部位４ａ，筒状部５の順に気孔率を小さくすることで、加熱による再生を繰り返した場合にこれらの各部位で熱によって生じる残留応力の差を小さくすることができ、クラックの発生を抑制することができる。あわせて、第２の部位４ｂ，第１の部位４ａ，筒状部５の順に気孔率が小さくなっていることから、微粒子の捕集効率に影響しやすい第２の部位４ｂの気孔率を比較的高くすることができ、微粒子の捕集効率を高く維持することができる。
【００２５】
また、本実施形態では、第２の部位４ｂ，第１の部位４ａ，筒状部５の順に、ハニカム構造体１の中心から筒状部５の方向に、３段階で気孔率が小さくなる構成としているが、各部位で生じる残留応力の差をより小さくするために、ハニカム構造体１の中心から筒状部５の方向に４段階以上で気孔率が小さくなる構成としてもかまわない。また、徐々に気孔率が小さくなる構成としてもよい。
【００２６】
ここで、第２の部位４ｂ，第１の部位４ａおよび筒状部５の各気孔率は、上述した順序
を維持した上で、例えば、40体積％以上50体積％以下，33体積％以上43体積％以下，25体積％以上35体積％以下とすることができる。
【００２７】
また、ハニカム構造体１の平均気孔径は、第２の部位４ｂ，第１の部位４ａ，筒状部５の順に小さくなっていることが好適である。それにより、加熱による再生を繰り返した場合にこれらの各部位で生じる残留応力の差をより小さくすることができるため、クラックの発生をさらに抑制することができる。
【００２８】
ここで、第２の部位４ｂ，第１の部位４ａおよび筒状部５の各平均気孔径は、上述した順序を維持した上で、例えば、10μｍ以上20μｍ以下，９μｍ以上19μｍ以下，８μｍ以上18μｍ以下とすることができる。
【００２９】
さらに、ＪＩＳ  Ｚ  8831-２：2010（ＩＳＯ  15901−２：2006（ＭＯＤ））で規定されるメソ細孔およびミクロ細孔は、第２の部位４ｂ，第１の部位４ａ，筒状部５の順に少ないことが好適である。それにより、さらに機械的特性が高くなる傾向になる。
【００３０】
なお、本実施形態におけるハニカム構造体１は、図３に示すように、第１の部位４ａは、筒状部５の内周面から中心方向の長さｔを外径Ｌの６％以内とすることが好適である。また、筒状部５の厚みは0.5ｍｍ以上1.5ｍｍ以下であることが好適である。第１の部位４ａの領域を上記範囲とすることで、機械的特性を高くすることができるほか、捕集効率を向上することができる。
【００３１】
また、本実施形態のハニカム構造体１では、第１の部位４ａにおける気孔率は、流体の流入側よりも流出側が大きいことが好適である。それにより、微粒子が捕集されることによって生じる圧力損失の上昇を抑制することができ、微粒子の燃焼除去が必要となるまでの時間をより長くすることができる。特に、第１の部位４ａにおける気孔率は、流入側よりも流出側が７体積％以上大きいことが好適である。
【００３２】
また、第２の部位４ｂにおける平均気孔径は、流体の流入側よりも流出側が大きいことが好適である。それにより、圧力損失の上昇が比較的進みやすい流出側で、微粒子が捕集されることによって生じる圧力損失の上昇を抑制することができ、微粒子の燃焼除去が必要となるまでの時間をさらに長くすることができる。
【００３３】
なお、流入側および流出側のそれぞれの気孔率は、流入側と流出側の端部同士を比較すればよい。
【００３４】
また、本実施形態のハニカム構造体１では、筒状部５は、第１の部位４ａよりも平均気孔径が小さいことが好適である。この場合には、筒状部５は第１の隔壁部４ａよりも相対的に気孔が小さいため、高い機械的特性を得ることができるとともに、再生するための加熱を繰り返してもクラックが生じにくくなり、耐久性が高くなる傾向となる。また、筒状部５と第１の部位４ａとの平均気孔径の差は１μｍ以上あることが好適である。
【００３５】
また、本実施形態のハニカム構造体１では、第１の部位４ａは、第２の部位４ｂよりも平均気孔径が小さいことが好適である。この場合には、第１の部位４ａは第２の部位４ｂよりも平均気孔径が相対的に小さいため、高い機械的特性が得られやすく、第２の部位４ｂは第１の部位４ａよりも平均気孔径が相対的に大きくなり、高い捕集効率が得られやすいことから、高い機械的特性および高い捕集効率を兼ね備えた構成とすることができる。また、第１の部位４ａと第２の部位４ｂとの平均気孔径の差は１μｍ以上あることが好適である。
【００３６】
また、本実施形態のハニカム構造体１では、第２の部位４ｂにおける隔壁部４の気孔は、気孔径の累積分布曲線における累積25体積％の気孔径（Ｐ25）に対する累積75体積％の気孔径（Ｐ75）の比（Ｐ75／Ｐ25）が1.1以上1.5以下であることが好適である。気孔径比（Ｐ75／Ｐ25）が1.1以上1.5以下であると、気孔径のばらつきが抑制されるため、極端に大きい気孔の個数が減少し、その結果、機械的特性が高くなり、外圧がかかっても破損しにくくなる。さらに、気孔径（Ｐ75）の比（Ｐ75／Ｐ25）が前記範囲であれば、極端に大きい気孔の個数が減少したとしても、微粒子の捕集効率を高く維持することができる。
【００３７】
ここで、累積25体積％の気孔径（Ｐ25）に対する累積75体積％の気孔径（Ｐ75）の比（Ｐ75／Ｐ25）を規定したのは、第２の部位４ｂにおける隔壁部４に存在する気孔の気孔径の分布の特徴が最も顕著に表れるからである。
【００３８】
また、第１の部位４ａにおける隔壁部４の気孔は、気孔径の累積分布曲線における累積25体積％の気孔径（Ｐ25）に対する累積75体積％の気孔径（Ｐ75）の比（Ｐ75／Ｐ25）が1.1以上1.3以下であることがより好適である。
【００３９】
なお、第２の部位４ｂ，第１の部位４ａおよび筒状部５のそれぞれの平均気孔径および気孔率は、水銀圧入法に準拠して求めればよい。
【００４０】
具体的には、まず、これらの各部位から質量がそれぞれ0.6ｇ以上0.8ｇ以下となるように平均気孔径および気孔率を測定するための試料を切り出す。
【００４１】
次に、水銀圧入型ポロシメータを用いて、試料の気孔に水銀を圧入し、水銀に加えられた圧力と、気孔内に浸入した水銀の体積を測定する。
【００４２】
この水銀の体積は気孔の体積に等しく、水銀に加えられた圧力と気孔径には以下の式（１）（Washburnの関係式）が成り立つ。
【００４３】
ｄ＝−４σｃｏｓθ／Ｐ・・・（１）
但し、ｄ：気孔径（ｍ）
Ｐ：水銀に加えられた圧力（Ｐａ）
σ：水銀の表面張力（0.485Ｎ／ｍ）
θ：水銀と気孔の表面との接触角（130°）
式（１）から各圧力Ｐに対する各気孔径ｄが求められ、各気孔径ｄの分布および累積気孔体積を導くことができる。そして、累積気孔体積の百分率が50体積％に相当する気孔径（Ｐ50）を平均気孔径とし、試料の体積に対する累積気孔体積の百分率を気孔率とすればよい。
【００４４】
同様にして、第２の部位４ｂにおける隔壁部４に存在する気孔の気孔径を式（１）によって求め、その累積分布曲線における累積25体積％および75体積％に相当する気孔径をそれぞれ気孔径（Ｐ25）、（Ｐ75）とすればよい。なお、気孔径の累積分布曲線とは、２次元のグラフにおける横軸を気孔径、縦軸を気孔径の累積気孔体積の百分率とした場合、気孔径の累積分布を示す曲線をいい、気孔径の分布範囲を示すものである。
【００４５】
本実施形態のハニカム構造体１では、隔壁部４および筒状部５は、線膨張係数が小さい成分、例えば、コージェライト（２ＭｇＯ・２Ａｌ２Ｏ３・５ＳｉＯ２），β−ユークリプタイト（Ｌｉ２Ｏ・Ａｌ２Ｏ３・２ＳｉＯ２），β−スポジュメン（Ｌｉ２Ｏ・Ａｌ２Ｏ３・４ＳｉＯ２），炭化珪素（ＳｉＣ），窒化珪素（Ｓｉ３Ｎ４），サイアロン（Ｓｉ６−ＺＡｌＺＯＺＮ８−Ｚ，但しｚは固溶量で0.1以上１以下である。），ムライト（３
Ａｌ２Ｏ３・２ＳｉＯ２），アルミン酸カルシウム（ＣａＡｌ４Ｏ７），燐酸ジルコニウ
ムカリウム（ＫＺｒ２(ＰＯ４)またはチタン酸アルミニウム（Ａｌ２ＴｉＯ５）を主成分とするセラミック焼結体からなるのが好適である。
【００４６】
特に、本実施形態のハニカム構造体１では、隔壁部４および筒状部５は、チタン酸アルミニウムを主成分とし、酸化珪素を含むセラミック焼結体からなり、酸化珪素の含有量が、第２の部位４ｂ，第１の部位４ａ，筒状部５の順に多くなっていることが好適である。チタン酸アルミニウムは耐熱衝撃性が高いため、長期信頼性を高いものとすることができ、熱伝導率の低い酸化珪素が外周側に向かって多くなっていることから、微粒子の燃焼除去を終えても外部に急激に放熱することなく、緩やかに冷えるので、隔壁部４および筒状部５に溶損やクラックが生じにくくなる。
【００４７】
第２の部位４ｂ，第１の部位４ａ，筒状部５における酸化珪素の各含有量は、例えば、上述した順序を維持した上で、順に５質量％以下（０質量％を除く），１質量％以上15質量％以下，３質量％以上20質量％以下であることが好適であり、その含有量は、蛍光Ｘ線分析（ＸＲＦ）法またはＩＣＰ（Inductively Coupled Plasma：誘導結合プラズマ）発光分析法を用いて、元素Ｓｉの含有量を測定し、組成式がＳｉＯ２として示される酸化珪素に換算すればよい。
【００４８】
また、酸化珪素は、粒界相を構成する成分であり、組成式がＳｉＯ２で示される二酸化珪素は安定性が高いため好適であるが、組成式がＳｉＯ２−ｘ（ただし、ｘは０＜ｘ＜２である。）で示される不定比の酸化珪素であっても何等差し支えない。
【００４９】
また、本実施形態のハニカム構造体１では、筒状部５を形成するセラミック焼結体は、酸化カリウムおよび酸化ナトリウムの少なくともいずれかを含み、その含有量の合計が0.1質量％以上0.3質量％以下であることが好適である。酸化カリウムおよび酸化ナトリウムの含有量の合計が0.1質量％以上である場合には、微粒子を燃焼除去すると、融点の低い
これらの酸化物がわずかに軟化することで結晶粒界の自由度が増すと考えられ、再生するための加熱を繰り返しても、ハニカム構造体１に生じる残留応力が分散されやすくなり、筒状部５でのクラックが発生しにくくなる。また、酸化カリウムおよび酸化ナトリウムの含有量の合計が0.3質量％以下である場合には、再生するための加熱を繰り返しても、筒
状部５の外形形状自体に変化が現れない程度にこれらの酸化物の軟化の影響の程度を抑制することができると考えられる。また、酸化カリウムおよび酸化ナトリウムを含有する部位を筒状部５に特定しているが、これはハニカム構造体１の外形形状を決定する部位が筒状部５であるため、これらの酸化物の含有量の上限値を設定し、酸化物の軟化の影響の程度を抑制することが重要であるためである。なお、隔壁部４においても、上記理由から、酸化カリウムおよび酸化ナトリウムの少なくともいずれかを含み、その含有量の合計が0.1質量％以上0.3質量％以下であるとよい。また、本実施形態のハニカム構造体１では、第２の部位４ｂにおける隔壁部４を形成するセラミック焼結体は、アルミン酸カリウム，アルミン酸ナトリウム，チタン酸カリウムおよびチタン酸ナトリウムの少なくともいずれか１種を含むことが好適である。これらの成分は、融点が高いので、再生するために加熱を繰り返しても、第２の部位４ｂは溶損しにくくなる。
【００５０】
また、本実施形態のハニカム構造体１は、酸化珪素以外に、酸化アルミニウムおよび酸化ジルコニウムの少なくともいずれか１種を含んでいてもよく、酸化アルミニウムおよび酸化ジルコニウムの含有量は、第２の部位４ｂ，第１の部位４ａ，筒状部５の順に多くなっていることが好適である。
【００５１】
ハニカム構造体１は、酸化アルミニウムおよび酸化ジルコニウムの少なくともいずれか１種を含んでいると、加熱による再生を繰り返しても主成分であるチタン酸アルミニウムが分解しにくくなるため、ハニカム構造体１の機械的強度を高く維持することができる。
また、酸化アルミニウムおよび酸化ジルコニウムの含有量は、第２の部位４ｂ，第１の部位４ａ，筒状部５の順に多くなっていると、加熱による再生を繰り返してもハニカム構造体１の機械的強度を維持するとともに、微粒子の捕集効率をより高く維持することができる。特に、酸化珪素と酸化アルミニウムとからなるムライトが含まれていると、さらに好適であり、ムライトが含まれていると加熱による再生を繰り返してもチタン酸アルミニウムは分解しにくくなり、ハニカム構造体１の機械的強度をさらに高く維持することができる。
【００５２】
さらに、隔壁部４および筒状部５は、チタン酸アルミニウムを主成分とし、酸化珪素を含むセラミック焼結体からなり、さらに、チタン酸マグネシウムおよびチタン酸鉄を含んでいることが好適である。
【００５３】
ここで、チタン酸マグネシウムおよびチタン酸鉄は、それぞれ耐食性および耐熱劣化性を向上させる機能を有し、チタン酸マグネシウムが含まれていると、加熱による再生を繰り返してもチタン酸アルミニウムは分解しにくいので、ハニカム構造体１の機械的強度をより高く維持することができる。また、チタン酸鉄が含まれていると、チタン酸鉄は硫酸塩に浸されにくいので、硫酸塩を主成分とする微粒子の捕集が進んでもハニカム構造体１の劣化を抑制できる。チタン酸マグネシウムおよびチタン酸鉄の各含有量は、例えば、16質量％以上24質量％とすることができ、この場合、いずれもチタン酸アルミニウムに固溶する。
【００５４】
なお、本実施形態における隔壁部４および筒状部５を形成するセラミック焼結体の主成分とは、セラミック焼結体を構成する成分のうち最も含有量の多い成分をいい、主成分と，主成分以外の上記成分のそれぞれの同定はＸ線回折法によって行ない、またこれら成分の各含有量はＩＣＰ（Inductively Coupled Plasma）発光分析法または蛍光Ｘ線分析法により求めることができる。例えば、主成分であるチタン酸アルミニウムについては、チタン酸アルミニウムを構成する各元素ＴｉおよびＡｌの含有量を上記方法によって測定し、酸化物に換算した含有量の合計をチタン酸アルミニウムの含有量とすればよい。
【００５５】
次に、図４は、本実施形態のハニカム構造体の他の例を示す、（ａ）は流入側の端面の一部を示す側面図であり、（ｂ）は流出側の端面の一部を示す側面図である。
【００５６】
図４に示す例のハニカム構造体１’は、流出側の封止材３ｂによって封止された流通孔２ｂの開口部の形状が８角形状で、流入側の封止材３ａによって封止された流通孔２ａの開口部の形状が４角形状であり、流通孔２ａよりも流通孔２ｂの開口面積が大きいハニカム構造体である。なお、図２と同様に、流入側の端面は符号101で示し、流出側の端面は
符号102で示してある。
【００５７】
図４に示す例のように、流通孔２ｂおよび流通孔２ａは、開口部の形状がそれぞれ８角形状および４角形状であり、流通孔２ｂは流通孔２ａよりも開口面積が大きいときには、流通孔２ｂおよび流通孔２ａの各開口面積が同等であるときよりも微粒子を吸着することのできる隔壁部４および封止材３ｂのそれぞれの表面積が大きくなるので、微粒子を効率よく捕集することができる。
【００５８】
次に、図５は、本実施形態のハニカム構造体の他の例を示す、（ａ）は流入側の端面の一部を示す側面図であり、（ｂ）は流出側の端面の一部を示す側面図である。
【００５９】
図５に示す例のハニカム構造体１”は、流出側の封止材３ｂによって封止された流通孔２ｂおよび流入側の封止材３ａによって封止された流通孔２ａの開口形状がいずれも４角形状であり、開口部の角部が円弧状である。また、開口面積が流通孔２ａより流通孔２ｂ
の方が大きいハニカム構造体である。また、図２および図４と同様に、流入側の端面は符号101で示し、流出側の端面は符号102で示してある。
【００６０】
図５に示すように、流通孔２ｂおよび流通孔２ａは、開口部の形状がいずれも４角形状であり、開口部の角部が円弧状であることから、角部の周りに応力が集中しにくいので、加熱、冷却を繰り返しても角部からクラックが生じにくくなり、また、開口面積が流通孔２ａより流通孔２ｂの方が大きいので、微粒子を吸着することのできる隔壁部４および封止材３ｂのそれぞれの表面積が大きくなり、微粒子を効率よく捕集することができる。
【００６１】
特に、図４および図５に示す例の本実施形態のハニカム構造体１’，１”では、流通孔２ｂの直径は、流通孔２ａの直径に対して、1.55倍以上1.95倍以下であることが好適である。このように、直径の比を1.55倍以上とすることで、微粒子を吸着することのできる隔壁部４および封止材３ｂのそれぞれの表面積が大きくなるので、微粒子の捕集量を増大させることができるとともに、直径の比を1.99倍以下とすることで、隔壁部４が極端に薄くならないので、機械的強度がほとんど損なわれない。ここで、流通孔２ａ，２ｂのそれぞれの直径とは、流入側の端面101，流出側の端面102における開口部の隔壁部４に接する内接円の直径をいい、光学顕微鏡を用いて測定することができる。
【００６２】
図６は、本実施形態の一例を模式的に示すガス処理装置の概略断面図である。
【００６３】
図６に示す例のガス処理装置10は、本実施形態のハニカム構造体１が、その外周を断熱材層６に保持された状態でケース７に収容され、排気ガスの流入口７ａおよび流出口７ｂにそれぞれ排気管９ａ，９ｂが接続されている。また、断熱材層６は、例えばセラミックファイバー，ガラスファイバー，カーボンファイバーおよびセラミックウィスカーの少なくとも１種から形成されている。また、ケース７は、例えば、ＳＵＳ303，ＳＵＳ304およびＳＵＳ316等のステンレスからなり、その中央部が円筒状に、両端部が円錐台状にそれ
ぞれ形成されている。
【００６４】
このガス処理装置10の排気ガスの流入側には、ディーゼルエンジン、ガソリンエンジン等の内燃機関（図示しない）が排気管９ａを介して接続される。そして、この内燃機関が作動して、排気ガスが排気管９ａを通ってケース７に供給されると、ハニカム構造体１の流通孔２ｂの中に、排気ガスが導入され、封止材３ｂによってその流出が遮られる。流出が遮られた排気ガスは、多孔質の隔壁部４を通過して、隣接する流通孔２ａに導入される。排気ガスが隔壁部４を通過するとき、隔壁部４の壁面や隔壁部４の気孔の表面で排気ガス中の微粒子が捕集される。そして、微粒子が捕集された排気ガスは、浄化された状態で、流通孔２ａから排出され、排気管９ｂを介して外部に排出される。
【００６５】
なお、図６に示す例のガス処理装置10では、ハニカム構造体１の隔壁部４の壁面に触媒を担持してもよい。担持する触媒には、排気ガス中の微粒子を酸化して燃焼するための触媒と、排気ガス中のＮＯを酸化してＮＯ２を生じさせるための触媒があり、このいずれかの触媒を隔壁部４の壁面に担持すればよく、両方の触媒を担持するとさらによい。
【００６６】
また、排気ガス中の微粒子を酸化して燃焼するための触媒としては、例えば、ルテニウム，ロジウム，パラジウム，オスミウム，イリジウム，白金等の白金族金属およびその酸化物，金，銀，銅等の周期表第11族金属および酸化バナジウムのうちの少なくともいずれか１種からなることが好適である。このような触媒を隔壁部４の壁面に担持すれば、触媒が排気ガス中の微粒子を酸化して燃焼するので、担持していないときよりも低い温度で微粒子を燃焼除去することができ、隔壁部４に溶損やクラックが生じることをさらに低減させることができる。
【００６７】
また、排気ガス中のＮＯを酸化するための触媒は、例えば、ＺＳＭ−５，ＺＳＭ−11，ＺＳＭ−12，ＺＳＭ−18，ＺＳＭ−23，ＭＣＭゼオライト，モルデナイト，ファージャサイト，フェリエライトおよびゼオライトベータの少なくとも１種からなることが好適である。このような触媒を隔壁部４の壁面に担持することにより、排気ガス中に含まれる有害なＮＯはＮＯ２に酸化されて放出される。なお、放出されたＮＯ２はアンモニアによって、窒素に還元することができる。このように、排気ガス中のＮＯを酸化するための触媒を隔壁部４の壁面に担持させることによって、排気ガスの浄化性能を向上させることができる。
【００６８】
なお、これらの触媒は隔壁部４の壁面および隔壁部４の気孔の表面の少なくともいずれかに担持すればよい。
【００６９】
さらに、壁面に担持された触媒と排気ガスとの接触面積を大きくするために、γアルミナ，δアルミナおよびθアルミナ等の比表面積が大きい粉体を隔壁部４の壁面に担持してから触媒を担持するとよい。
【００７０】
このような本実施形態のガス処理装置10は、クラック等が生じにくい本実施形態のハニカム構造体１を備えることで、長期間に亘って使用することができる。
【００７１】
また、本実施形態では流体が気体である排気ガスを用いた例について説明したが、流体として液体を用いることも可能である。例えば、流体として上水または下水を用いることが可能であり、本実施形態のガス処理装置を液体の濾過用としても適用することができる。
【００７２】
次に、ハニカム構造体の製造方法について説明する。
【００７３】
まず、酸化アルミニウムの粉末を27〜33質量％，酸化第二鉄の粉末を13〜17質量％，酸化マグネシウムの粉末を７〜13質量％および残部を酸化チタンの粉末とし、これら粉末を調合した調合原料を水，アセトンまたは２−プロパノールとともに混合したスラリーを噴霧乾燥法等で乾燥し、例えば、平均粒径が50μｍ以上300μｍ以下の顆粒を得る。ここで
、用いる前記各粉末は、いずれも純度が高い粉末を用いることが好ましく、その純度は99.0質量％以上、特に99.5質量以上であることがさらに好適である。なお、チタン酸マグネシウム（ＭｇＴｉ２Ｏ５）およびチタン酸鉄（Ｆｅ２ＴｉＯ５）がチタン酸アルミニウム（Ａｌ２ＴｉＯ５）に固溶することができるのであれば、これら金属酸化物の粉末以外に炭酸塩，水酸化物および硝酸塩などの粉末を用いてもよく、またこれらの化合物の粉末を用いてもよい。
【００７４】
次に、得られた顆粒を大気雰囲気中、温度を1400℃以上1500℃以下として、１時間以上５時間以下で仮焼することにより、元素Ｔｉ，Ａｌ，ＭｇおよびＦｅが互いに固溶した擬ブルッカイト型の結晶からなる仮焼粉末を得ることができる。
【００７５】
この仮焼粉末をＡＳＴＭ Ｅ 11−61に記載されている粒度番号が230のメッシュの篩い
に通すことによって、例えば、粒径が25μｍ以下61μｍ以下に分級された仮焼粉末を得る。そして、この分級された仮焼粉末に、例えば、平均粒径が１μｍ以上３μｍ以下であって、添加量が仮焼粉末100質量部に対して、0.4質量部以上1.2質量部以下である酸化珪素
の粉末と、添加量が仮焼粉末100質量部に対して、１質量部以上13質量部以下であるグラ
ファイト，澱粉またはポリエチレン樹脂等の造孔剤とを添加した後、さらに可塑剤，増粘剤，滑り剤および水等を加えて、万能攪拌機，回転ミルまたはＶ型攪拌機等を使って混練物を作製する。そして、この混練物を三本ロールミルや混練機等を用いて混練し、可塑化した坏土を得る。
【００７６】
ここで、第２の部位４ｂにおける隔壁部４の気孔は、気孔径の累積分布曲線における累積25体積％の気孔径（Ｐ25）に対する累積75体積％の気孔径（Ｐ75）の比（Ｐ75／Ｐ25）が1.1以上1.5以下であるハニカム構造体を得るには、上記仮焼粉末に、造孔剤として、例えば、ポリエチレン樹脂からなる樹脂ビーズを添加して、焼結体の気孔径を制御すればよい。例えば、添加する造孔剤は、造孔剤の直径の累積分布曲線において、累積25体積％の直径（Ｄ25）に対する累積75体積％の直径（Ｄ75）の比（Ｄ75／Ｄ25）が1.1以上1.5以下となるように調製すればよい。
【００７７】
また、筒状部５を形成するセラミック焼結体が酸化カリウムおよび酸化ナトリウムの少なくともいずれかを含み、その含有量の合計が0.1質量％以上0.3質量％以下であるハニカム構造体を得るには、酸化カリウムおよび酸化ナトリウムの少なくともいずれかの粉末を上記調合原料に0.1質量％以上0.3質量％以下含まれるようにしておけばよい。
【００７８】
次に、押出成形機を用いて成形する。この押出成形機には成形型が装着され、成形体の外径を決定する内径が、例えば155ｍｍ以上300ｍｍ以下であり、ハニカム構造体１の隔壁部４を形成するためのスリットを有している。この成形型が装着された押出成形機に坏土を投入し、圧力を加えてハニカム状の成形体を得る。そして、得られた成形体を乾燥して所定長さに切断する。なお、成形型を適宜変えることで任意の隔壁部４を形成することができ、例えば、本実施形態であるハニカム構造体１’，１”のような形状をもつ隔壁部４を作製することもでき、ハニカム構造体１の成形体を得るのに用いた方法と同様の方法を用いればよい。
【００７９】
次に、得られた成形体の複数の流通孔２の流入側および流出側のそれぞれを交互に封止する封止材３を作製する。具体的には、上述の杯土を製造するのに作製した混練物を溶媒を用いてスラリーとして、次に得られた成形体の流出側の端面102側で封止材３ｂが封止
する部分ができるように市松模様にマスキングし、得られた成形体の流出側の端面102側
を、スラリーに浸漬する。
【００８０】
そして、スラリーに成形体の流出側を浸漬した状態で、流入側の端面101から撥水性樹
脂がコーティングされたピンを挿入し、ピンの先端部の位置を調節した後、常温にて乾燥し、封止材３ｂを形成する。封止材３ｂを形成した後、ピンを抜き、上述した作業と同じ作業を成形体の流入側でも行ない、封止材３ａを形成する。
【００８１】
次に、電気炉またはガス炉等の焼成炉に成形体を配置した後、大気雰囲気中、温度を1300℃〜1450℃として３〜15時間保持することによって、焼結体を得ることができる。なお、温度を1300℃〜1450℃として保持する前に、必要に応じて、大気雰囲気中、温度を800
℃〜1000℃として１〜10時間保持してもよい。
【００８２】
次に、得られた焼結体の軸方向Ｘを水平な状態に保持して、第１の部位４ａおよび筒状部５をコロイダルシリカ溶液Ｓ１に浸漬し、この状態で焼結体を回転させた後、焼結体を引き上げ、得られた焼結体の軸方向Ｘを水平にした状態で、乾燥させる。なお、第１の部位４ａにおける気孔率が、流入側よりも流出側が大きいハニカム構造体１を得るには、例えば、コロイダルシリカ溶液Ｓ１に第１の部位４ａおよび筒状部５を、浸漬し、この状態で焼結体を回転させた後、焼結体を取り出し、流出側を上向きにし、軸方向Ｘを垂直にした状態で、乾燥させればよい。それにより、ハニカム構造体１に付着したコロイダルシリカ溶液Ｓ１が重力によって流入側に片寄るため、この状態で乾燥させると第１の部位４ａにおける気孔率が、流入側よりも流出側が大きいハニカム構造体１を得ることができる。そして、コロイダルシリカ溶液Ｓ１よりも酸化珪素の濃度が高いコロイダルシリカ溶液Ｓ２に筒状部５のみを浸漬し、この状態で焼結体を回転させた後、焼結体を引き上げ、得ら
れた焼結体の軸方向Ｘを水平にした状態で、乾燥させる。そして、大気雰囲気中、温度を1250℃〜1445℃として１〜14時間保持することによって、ハニカム構造体を得ることができる。
【００８３】
なお、ハニカム構造体を得るために保持する温度は、上記焼結体を得るために保持する温度よりも低く、ハニカム構造体を得るために保持する焼成時間は、上記焼結体を得るために保持する焼成時間よりも短いことが好適である。
【００８４】
また、筒状部５を、第１の部位４ａよりも平均気孔径が小さく、その差が１μｍ以上とするには、コロイダルシリカ溶液Ｓ２の酸化珪素の濃度は、コロイダルシリカ溶液Ｓ２の酸化珪素の濃度の２倍以上とすればよい。
【００８５】
また、第１の部位４ａを、第２の部位４ｂよりも平均気孔径が小さく、その差が１μｍ以上とするには、コロイダルシリカ溶液Ｓ１に含まれる酸化珪素の濃度を20質量％以上とすればよい。
【００８６】
あるいは、コロイダルシリカ溶液Ｓ１をコロイダルアルミナ溶液Ａ１およびコロイダルジルコニア溶液Ｚ１の少なくともいずれか１種に、また、コロイダルシリカ溶液Ｓ２をコロイダルアルミナ溶液Ａ１よりも酸化アルミニウムの濃度が高いコロイダルアルミナ溶液Ａ２およびコロイダルジルコニア溶液Ｚ２の少なくともいずれか１種に変更し、上述した方法を用いてもよい。
【００８７】
ここで、コロイダルアルミナ溶液Ａ２は、コロイダルアルミナ溶液Ａ１よりも酸化アルミニウムの濃度が高く、コロイダルジルコニア溶液Ｚ２は、コロイダルジルコニア溶液Ｚ１よりも酸化ジルコニウムの濃度が高い溶液である。
【００８８】
さらに、隔壁部４の壁面に触媒を担持するハニカム構造体１を得るには、上述した製造方法によって得られたハニカム構造体１を、触媒となる、例えば、ルテニウム，ロジウム，パラジウム，オスミウム，イリジウムおよび白金等の白金族金属の可溶性の塩と、ポリビニルアルコール等のバインダーと水とからなるスラリーに浸漬させた後、温度を100℃
以上150℃以下で１時間以上48時間以下保持することによって乾燥すればよい。
【００８９】
ここで、可溶性の塩としては、例えば、硝酸パラジウム（Ｐｄ（ＮＯ３）２），硝酸ロジウム（Ｒｈ（ＮＯ）３）３），塩化ルテニウム（ＲｕＣｌ３），塩化イリジウム酸（Ｈ２ＩｒＣｌ６・ｎＨ２Ｏ），塩化白金酸（Ｈ２ＰｔＣｌ６・ｎＨ２Ｏ）およびジニトロジアンミン白金（Ｐｔ（ＮＯ２）２（ＮＨ３）２）等があり、担持させようとする触媒に応じてこれら可溶性の塩から選べばよい。また、不純物の混入を防ぐため、水はイオン交換水であることが好適である。
【００９０】
そして、乾燥させた後、400℃以上600℃以下で１時間以上10時間以下保持することによって、触媒が隔壁部４の壁面に担持してなるハニカム構造体１を得ることができる。なお、前述に示したように、本実施形態のハニカム構造体１’，１”についてもハニカム構造体１と同様にして得ることができる。
【００９１】
以下、本発明の実施例を具体的に説明するが、本発明は以下の実施例に限定されるものではない。
【実施例１】
【００９２】
まず、酸化アルミニウムの粉末を30質量％，酸化第二鉄の粉末を14質量％，酸化マグネシウムの粉末を10質量％および酸化チタンの粉末を46質量％として、これら粉末を調合し
た調合原料を水とともに混合したスラリーを噴霧乾燥法によって乾燥し、平均粒径が175
μｍである顆粒を得た。ここで、酸化アルミニウム，酸化第二鉄，酸化マグネシウムおよび酸化チタンの各粉末は、いずれも純度が99.5質量％の粉末を用いた。
【００９３】
次に、得られた顆粒を大気雰囲気中、温度を1450℃として、３時間で仮焼することにより、元素Ｔｉ，Ａｌ，ＭｇおよびＦｅが互いに固溶した擬ブルッカイト型の結晶からなる仮焼粉末を得た。
【００９４】
この仮焼粉末をＡＳＴＭ Ｅ 11−61に記載されている粒度番号が230のメッシュの篩い
に通し、仮焼粉末を得た。そして、この仮焼粉末100質量部に対して、添加量が2.5質量部である、平均粒径が２μｍの酸化珪素の粉末および添加量が７質量部であるポリエチレン樹脂を添加した後、さらに可塑剤，増粘剤，滑り剤および水等を加え、万能攪拌機を使って混練物を作製した。そして、この混練物を、混練機を用いて混練して、可塑化した坏土を得た。
【００９５】
次に、成形体の外径を決定する内径が250ｍｍであり、ハニカム構造体１の隔壁部４を
形成するためのスリットを有する成形型が装着されたプランジャー式の縦型押出成形機に坏土を投入し、圧力を加えてハニカム状に成形することによって成形体を作製し、この成形体を乾燥させてから、所定長さに切断した。
【００９６】
次に、流出側の端面102側で封止材３ｂが封止する部分ができるように市松模様にマス
キングした後、得られた成形体の流出側の端面102側をスラリーに浸漬した。
【００９７】
そして、スラリーに成形体の流出側を浸漬した状態で、流入側の端面101から撥水性樹
脂がコーティングされたピンを挿入し、ピンの先端部の位置を調節した後、常温にて乾燥し、封止材３ｂを形成する。封止材３ｂを形成した後、ピンを抜き、上述した作業と同じ作業を成形体の流入側でも行ない、封止材３ａを形成した。
【００９８】
そして、電気炉に成形体を配置した後、大気雰囲気中，温度を900℃として５時間保持
した後、温度を1380℃として５時間保持することにより、焼結体を得た。
【００９９】
そして、電気炉を用いて成形体を、温度を1300℃として、２時間保持して、流入側の端面101および流出側の端面102がそれぞれ図５（ａ），図５（ｂ）に示される封止部３ａ，３ｂを備えた焼結体を得た。
【０１００】
次に、得られた焼結体の軸方向を水平な状態に保持して、筒状部５の内周面から２ｍｍまでの範囲内にある第１の部位４ａと、筒状部５とをコロイダルシリカ溶液Ｓ１に浸漬し、この状態で焼結体を回転させた後、焼結体を引き上げ、得られた焼結体の軸方向Ｘを水平にした状態で、乾燥させた。そして、コロイダルシリカ溶液Ｓ１よりも酸化珪素の濃度が高いコロイダルシリカ溶液Ｓ２に筒状部５のみを浸漬し、この状態で焼結体を回転させた後、焼結体を引き上げ、得られた焼結体の軸方向Ｘを水平にした状態で、乾燥させた。そして、大気雰囲気中、温度を1350℃として２時間保持することによって、ハニカム構造体である試料Ｎｏ．１〜９を得た。
【０１０１】
なお、コロイダルシリカ溶液Ｓ１，Ｓ２における酸化珪素の各濃度は、表１に示す通りである。また、表１でコロイダルシリカ溶液Ｓ１，Ｓ２における酸化珪素の濃度の欄のうち、横線を施した欄は、その溶液に浸漬させなかったことを示す。また、試料Ｎｏ．１〜９は、いずれも外径Ｌ，軸方向Ｘの長さおよび筒状部の厚みがそれぞれ144ｍｍ，156ｍｍ，１ｍｍであって、軸方向Ｘに対して垂直な断面における流通孔２の単位面積当たりの個数が300ＣＰＳＩであるハニカム構造体とした。
【０１０２】
そして、試料Ｎｏ．１〜９のアイソスタティック破壊強度をＪＡＳＯ  Ｍ  505−87に
準拠して測定した。その測定値を表１に示した。
【０１０３】
また、試料Ｎｏ．１〜９の第２の部位４ｂ，第１の部位４ａおよび筒状部５の各気孔率は、水銀圧入法に準拠して求めた。
【０１０４】
具体的には、まず、これらの各部位から質量がそれぞれ0.7ｇとなるように気孔率を測
定するための試料を切り出した。
【０１０５】
次に、水銀圧入型ポロシメータを用いて、試料の気孔に水銀を圧入し、水銀に加えられた圧力と、気孔内に浸入した水銀の体積を測定して、試料の体積に対する累積気孔体積の百分率を気孔率とした。
【０１０６】
【表１】
2012106239.tif 000003
【０１０７】
表１に示す通り、試料Ｎｏ．１〜６，８は、気孔率が第２の部位４ｂ，第１の部位４ａ，筒状部５の順に小さくなっており、試料Ｎｏ．７または９に比べて、アイソスタティック破壊強度も高くなって、ハニカム構造体１を再生するための加熱を繰り返したとしても、クラックが生じにくい結果となった。
【実施例２】
【０１０８】
実施例１に示した方法と同じ方法で、封止部３ａ，３ｂを備えた焼結体を得た。
【０１０９】
次に、試料Ｎｏ.10を作製するために、得られた焼結体の軸方向を水平な状態に保持し
て、筒状部５の内周面から２ｍｍまでの範囲内にある第１の部位４ａと、筒状部５とをコロイダルシリカ溶液Ｓ１に浸漬し、この状態で焼結体を回転させた後、焼結体を取り出して、得られた焼結体の軸方向Ｘを水平にした状態で乾燥させた。そして、コロイダルシリカ溶液Ｓ１よりも酸化珪素の濃度が高いコロイダルシリカ溶液Ｓ２に筒状部５のみを浸漬し、この状態で焼結体を回転させた後、焼結体を取り出して、得られた焼結体の軸方向Ｘを水平にした状態で乾燥させた。そして、大気雰囲気中、温度を1350℃として２時間保持することによって、ハニカム構造体である試料Ｎｏ．10を得た。
【０１１０】
一方、試料Ｎｏ．11を作製するために、得られた焼結体の軸方向を水平な状態に保持して、筒状部５の内周面から２ｍｍまでの範囲内にある第１の部位４ａと、筒状部５とをコロイダルシリカ溶液Ｓ１に浸漬し、この状態で焼結体を回転させた後、焼結体を取り出して流出側を上向きにして、軸方向Ｘを垂直にした状態で乾燥させた。
【０１１１】
そして、コロイダルシリカ溶液Ｓ２に筒状部５のみを浸漬し、この状態で焼結体を回転させた後、焼結体を取り出して、得られた焼結体の軸方向Ｘを水平にした状態で乾燥させた。そして、大気雰囲気中、温度を1350℃として２時間保持することによって、ハニカム構造体である試料Ｎｏ．11を得た。
【０１１２】
なお、試料Ｎｏ．10，11を作製するために用いたコロイダルシリカ溶液Ｓ１，Ｓ２における酸化珪素の各濃度は、表２に示す通りである。
【０１１３】
また、試料Ｎｏ．10，11は、いずれも外径Ｌ，軸方向Ｘの長さおよび筒状部５の厚みがそれぞれ144ｍｍ，156ｍｍ，１ｍｍであって、軸方向Ｘに対して垂直な断面における流通孔２の単位面積当たりの個数が300ＣＰＳＩであるハニカム構造体１とした。
【０１１４】
【表２】
2012106239.tif 000004
【０１１５】
表２に示す通り、試料Ｎｏ．11は、第１の部位４ａにおける気孔率が、流入側よりも流出側が大きいことから、第１の部位４ａにおける気孔率が、流入側および流出側で等しい試料Ｎｏ.10よりも微粒子が捕集されることによって生じる圧力損失の上昇を抑制するこ
とができているといえるので、微粒子を燃焼除去するための間隔を長くすることができる。
【実施例３】
【０１１６】
実施例１に示した方法と同じ方法で、封止部３ａ，３ｂを備えた焼結体を得た。
【０１１７】
次に、得られた焼結体の軸方向を水平な状態に保持して、第１の部位４ａおよび筒状部５をコロイダルシリカ溶液Ｓ１に浸漬し、この状態で焼結体を回転させた後、焼結体を取り出して、得られた焼結体の軸方向Ｘを水平にした状態で乾燥させた。そして、コロイダルシリカ溶液Ｓ１よりも酸化珪素の濃度が高いコロイダルシリカ溶液Ｓ２に筒状部５のみを浸漬し、この状態で焼結体を回転させた後、焼結体を取り出して、得られた焼結体の軸方向Ｘを水平にした状態で乾燥させた。なお、コロイダルシリカ溶液Ｓ１，Ｓ２における酸化珪素の各濃度は、表３に示す通りである。
【０１１８】
そして、大気雰囲気中、温度を1350℃として４時間保持することによって、ハニカム構造体１である試料Ｎｏ．12〜14を得た。
【０１１９】
なお、試料Ｎｏ．12〜14は、いずれも外径Ｌ，軸方向Ｘの長さおよび筒状部５の厚みがそれぞれ144ｍｍ，156ｍｍ，１ｍｍであって、軸方向Ｘに対して垂直な断面における流通孔２の単位面積当たりの個数が300ＣＰＳＩであるハニカム構造体１である。
【０１２０】
そして、試料Ｎｏ．12〜14をガス処理装置10に個別に設置し、このガス処理装置10をディーゼルエンジン（以下、単にエンジンという。）に連結してエンジンの回転数およびトルクをそれぞれ3000ｍｉｎ−１，50Ｎ・ｍに設定して所定時間運転した。この運転によって排気ガスをガス処理装置10に導入し、微粒子を捕集することができた。次に、エンジンの回転数を4000ｍｉｎ−１として、各試料の温度が700℃になったときに、エンジンの回
転数を1050ｍｉｎ−１，トルクを30Ｎ・ｍにそれぞれ変更して微粒子を燃焼させるという耐久性試験を実施した。この排気ガスの導入，微粒子の捕集および燃焼という操作を、微粒子の捕集量が0.1ｍｇ／ｃｍ３増加する毎に繰り返し、クラックが発生するまでの微粒
子の捕集量を求め、その値を表３に示した。この微粒子の捕集量の値が大きいほど、クラックが生じにくく、ハニカム構造体１の耐久性が優れていることを意味する。なお、この微粒子の捕集量の増加量は、排気ガスの導入，微粒子の捕集の過程において、所定間隔で、試料を装置から取り外して試料の重量の増加量を測定して算出した。
【０１２１】
なお、溶損およびクラックの確認については、各試料とも目視で外周側から観察した。
【０１２２】
そして、試料Ｎｏ．12〜14のアイソスタティック破壊強度をＪＡＳＯ  Ｍ  505−87に
準拠して測定した。その測定値を表３に示した。
【０１２３】
また、第２の部位４ｂ，第１の部位４ａおよび筒状部５の各平均気孔径は、水銀圧入法に準拠して求めた。
【０１２４】
具体的には、まず、これらの各部位から質量がそれぞれ0.7ｇとなるように平均気孔径
を測定するための試料を切り出した。
【０１２５】
次に、水銀圧入型ポロシメータを用いて、試料の気孔に水銀を圧入し、水銀に加えられた圧力と、気孔内に浸入した水銀の体積を測定し、式（１）から各圧力Ｐに対する各気孔径ｄを求め、各気孔径ｄの分布および累積気孔体積を導いた。そして、累積気孔体積の百分率が50体積％に相当する気孔径（P50）を平均気孔径として、この値を表３に示した。
【０１２６】
【表３】
2012106239.tif 000005
【０１２７】
表３に示す通り、試料Ｎｏ．13，14は、筒状部５は、第１の部位４ａよりも平均気孔径が小さいことから、筒状部５は第１の部位４ａよりも相対的に気孔が小さいので、高い機械的特性を得ることができるとともに、再生するための加熱を繰り返してもクラックも生じにくいので、耐久性が高いことが分かる。
【０１２８】
併せて、試料Ｎｏ．14，13，12は、この順で酸化珪素の含有量は、第２の部位４ｂ，第１の部位４ａ，筒状部５の順に多くなっていることから、微粒子の燃焼除去を終えても外部に急激に放熱しにくい。また、酸化珪素の含有量が多くなっている部位はより緩やかに冷えるので、隔壁部４および筒状部５に溶損やクラックが生じにくいといえる。
【実施例４】
【０１２９】
実施例１に示した方法と同じ方法で、封止部３ａ，３ｂを備えた焼結体を得た。
【０１３０】
次に、得られた焼結体の軸方向を水平な状態に保持して、第１の部位４ａおよび筒状部５をコロイダルシリカ溶液Ｓ１に浸漬し、この状態で焼結体を回転させた後、焼結体を取り出して、得られた焼結体の軸方向Ｘを水平にした状態で乾燥させた。そして、コロイダルシリカ溶液Ｓ１よりも酸化珪素の濃度が高いコロイダルシリカ溶液Ｓ２に筒状部５のみを浸漬し、この状態で焼結体を回転させた後、焼結体を取り出して、得られた焼結体の軸方向Ｘを水平にした状態で乾燥させた。なお、コロイダルシリカ溶液Ｓ１，Ｓ２における酸化珪素の各濃度は、表４に示す通りである。
【０１３１】
そして、大気雰囲気中、温度を1375℃として４時間保持することによって、ハニカム構造体１である試料Ｎｏ．15〜17を得た。
【０１３２】
なお、試料Ｎｏ．15〜17は、いずれも外径Ｌ，軸方向Ｘの長さおよび筒状部５の厚みがそれぞれ144ｍｍ，156ｍｍ,１ｍｍであって、軸方向Ｘに対して垂直な断面における流通
孔２の単位面積当たりの個数が300ＣＰＳＩであるハニカム構造体１とした。
【０１３３】
そして、試料Ｎｏ．15〜17をガス処理装置10に個別に設置し、実施例３で示した方法と同じ方法で微粒子の捕集量を求め、その値を表４に示した。
【０１３４】
そして、試料Ｎｏ．15〜17のアイソスタティック破壊強度をＪＡＳＯ  Ｍ  505−87に
準拠して測定した。その測定値を表４に示した。
【０１３５】
また、第２の部位４ｂ，第１の部位４ａおよび筒状部５の各平均気孔径は、実施例３で示した方法と同じ方法で求めた。
【０１３６】
【表４】
2012106239.tif 000006
【０１３７】
表４に示す通り、試料Ｎｏ．16，17は、第１の部位４ａは、第２の部位４ｂよりも平均気孔径が小さいことから、第１の部位４ａは第２の部位４ｂよりも気孔が相対的に小さくなっており、高い機械的特性を得ることができる。また、第２の部位４ｂは第１の部位４ａよりも気孔が相対的に大きいため、高い捕集効率を得ることができる。したがって、試料Ｎｏ．16，17は、高い機械的特性および高い捕集効率を兼ね備えた構成であるといえる。
【実施例５】
【０１３８】
実施例１に示した方法と同じ方法で、酸化アルミニウムの粉末，酸化第二鉄の粉末，酸化マグネシウムの粉末，酸化チタンの粉末から仮焼粉末を得た。そして、この仮焼粉末100質量部に対して、平均粒径が２μｍの酸化珪素の粉末を2.5質量部、さらに、累積25体積％の直径（Ｄ25）に対する累積75体積％の直径（Ｄ75）の比（Ｄ75／Ｄ25）が表５に示す値となるように調製したポリエチレン樹脂からなる樹脂ビーズを７質量部添加し、これらに可塑剤，増粘剤，滑り剤および水等を加え、万能攪拌機を使って混練物を作製した。そして、この混練物からハニカム構造体１を得るまでは、再び実施例１に示した方法と同じ方法を用いて試料Ｎｏ．18〜24を作製した。なお、コロイダルシリカ溶液Ｓ１，Ｓ２における酸化珪素の濃度は、それぞれ30質量％，60質量％とした。
【０１３９】
また、試料Ｎｏ．18〜24は、いずれも外径Ｌ，軸方向Ｘの長さおよび筒状部５の厚みがそれぞれ144ｍｍ，156ｍｍおよび１ｍｍであって、軸方向Ｘに対して垂直な断面における流通孔２の単位面積当たりの個数が300ＣＰＳＩであるハニカム構造体１とした。
【０１４０】
そして、試料Ｎｏ．18〜24のアイソスタティック破壊強度をＪＡＳＯ  Ｍ  505−87に
準拠して測定し、その測定値を表５に示した。
【０１４１】
また、試料Ｎｏ．18〜24の第２の部位４ｂ，第１の部位４ａおよび筒状部５の各気孔率は、実施例１に示した方法と同じ方法で求めたところ、45体積％，38体積％および36体積％であった。そして、第２の部位４ｂにおける隔壁部４の気孔径の比（Ｐ75／Ｐ25）を表５に示した。
【０１４２】
また、エンジンにより発生させた微粒子を含む排気ガスをハニカム構造体１に、捕集量が１ｍｇ／ｃｍ３になるまで通過させ、ハニカム構造体１を通過した排気ガスに含まれる微粒子を流出側に配置した濾紙で捕集し、この濾紙で捕集された微粒子の質量（Ｗ１）を電子天秤によって測定した。
【０１４３】
また、ハニカム構造体１における捕集量が１ｍｇ／ｃｍ３になるまで通過させるのに要した時間と同じ時間で、エンジンにより発生させた微粒子を含む排気ガスを、ハニカム構造体１を通過させずに濾紙で捕集し、この濾紙で捕集された微粒子の質量（Ｗ２）を電子天秤によって測定した。
【０１４４】
次いで、得られた各質量（Ｗ１），（Ｗ２）を以下に示す式（２）に代入して捕集効率（Ｔｒ）を求め、その値を表５に示した。
【０１４５】
Ｔｒ=（Ｗ２−Ｗ１）／Ｗ２×100・・・（２）
【０１４６】
【表５】
2012106239.tif 000007
【０１４７】
表５に示す通り、試料Ｎｏ．18〜24は、気孔径の比（Ｐ75／Ｐ25）が小さくなるにつれてアイソスタティック破壊強度が高くなっている。また、特に気孔径の比（Ｐ75／Ｐ25）
が1.1以上1.5以下である試料Ｎｏ．18〜22は、気孔径の比（Ｐ75／Ｐ25）が減少、つまり極端に大きい気孔の個数が減少したとしても、捕集効率Ｔｒが92％以上と、捕集効率を高く維持することができるといえる。なお、気孔径の比（Ｐ75／Ｐ25）が1.3以下では、ア
イソスタティック破壊強度が特に向上しており好適である。
【実施例６】
【０１４８】
まず、酸化アルミニウム，酸化カリウムおよび酸化ナトリウムの各粉末を表６に示すように計量し、さらに、酸化第二鉄の粉末を14質量％，酸化マグネシウムの粉末を10質量％および酸化チタンの粉末を46質量％計量して、これら粉末を調合した調合原料を水とともに混合して作製したスラリーを噴霧乾燥法によって乾燥し、平均粒径が175μｍである顆
粒を得た。ここで、酸化アルミニウム，酸化第二鉄，酸化マグネシウムおよび酸化チタンの各粉末は、いずれも純度が99.9質量％の粉末を用いた。
【０１４９】
そして、顆粒からハニカム構造体１を得るまでは、実施例１に示した方法と同じ方法を用いた。なお、コロイダルシリカ溶液Ｓ１，Ｓ２における酸化珪素の濃度は、それぞれ30質量％，60質量％とした。
【０１５０】
また、表６に示す試料Ｎｏ．15〜27のハニカム構造体１は、いずれも外径Ｌ，軸方向Ｘの長さおよび筒状部５の厚みがそれぞれ144ｍｍ，156ｍｍ，１ｍｍであって、軸方向Ｘに対して垂直な断面における流通孔２の単位面積当たりの個数が300ＣＰＳＩであるハニカ
ム構造体とした。
【０１５１】
筒状部５を形成するセラミック焼結体に含まれる酸化カリウムおよび酸化ナトリウムのそれぞれの同定は、Ｘ線回折法によって行ない、また、これら各成分の各含有量は、ＩＣＰ発光分析法により求め、その値を表６に示した。
【０１５２】
そして、試料Ｎｏ．25〜37の各筒状部５の円筒度をノギスによって測定した。具体的には、試料の図１におけるＸ軸方向の中央の位置における断面および両側の端面の各外径をノギスを用いて測定し、その最大値と最小値との差を円筒度Ｃ１とした。
【０１５３】
また、試料Ｎｏ．25〜37をガス処理装置10に個別に設置し、このガス処理装置10をエンジンに連結してエンジンの回転数およびトルクをそれぞれ3000ｍｉｎ−１，50Ｎ・ｍに設定して所定時間運転した。この運転によって排気ガスをガス処理装置10に導入し、微粒子を捕集した。
【０１５４】
次に、エンジンの回転数を4000ｍｉｎ−１として、各試料の温度が700℃になったとき
に、エンジンの回転数を1050ｍｉｎ−１，トルクを30Ｎ・ｍにそれぞれ変更して微粒子を燃焼させるという耐久性試験を実施した。
【０１５５】
この排気ガスの導入，微粒子の捕集および燃焼という操作を、微粒子の捕集量が0.1ｍ
ｇ／ｃｍ３増加する毎に繰り返し、筒状部５にクラックが発生するまでの微粒子の捕集量を求め、その値を表６に示した。
【０１５６】
この微粒子の捕集量の値が大きいほど、クラックが生じにくく、筒状部５の耐久性が優れていることを意味する。
【０１５７】
なお、クラックについては、各試料ともガス処理装置10の流入側に当たる方向からハニカム構造体１を観察して目視で確認した。
【０１５８】
また、微粒子の捕集量が１ｍｇ／ｃｍ３となったときに、試料Ｎｏ．25〜37の各筒状部
５の円筒度を上述した方法で測定し、その測定値を円筒度Ｃ２とした。
【０１５９】
次いで、得られた各円筒度（Ｃ１），（Ｃ２）を以下に示す式（３）に代入して円筒度の変化率（ΔＣ）を求め、その値を表６に示した。
【０１６０】
ΔＣ＝（Ｃ２−Ｃ１）／Ｃ１×100・・・（３）
【０１６１】
【表６】
2012106239.tif 000008
【０１６２】
表６に示す通り、筒状部５を形成するセラミック焼結体が、酸化カリウムおよび酸化ナトリウムの少なくともいずれかを含み、その含有量の合計が0.1質量％以上である試料Ｎ
ｏ．26〜37は、試料Ｎｏ.25に比べて、微粒子の捕集量が高くなっており、再生するため
に加熱を繰り返しても、クラックが筒状部５で発生しにくい。さらに、筒状部５を形成するセラミック焼結体が、酸化カリウムおよび酸化ナトリウムの少なくともいずれかを含み、その含有量の合計が0.1質量％以上0.3質量％以下である試料Ｎｏ．26〜28，30〜32，34〜36は、筒状部５の円筒度の変化率が試料Ｎｏ.29，33，37に比べて小さい。
【０１６３】
この結果から、酸化カリウムおよび酸化ナトリウムの含有量の合計が0.1質量％以上で
あると、微粒子を燃焼除去するために加熱されると、融点の低いこれらの酸化物がわずかに軟化することで結晶粒界の自由度が増すので、ハニカム構造体１に生じる残留応力が分散されやすくなり、クラックが筒状部５で発生しにくくなったものと推測される。また、酸化カリウムおよび酸化ナトリウムの含有量の合計が0.3質量％以下であると、微粒子を
除去するために加熱されても、筒状部５の外形形状自体に変化が現れない程度にこれらの酸化物の軟化の影響の程度を抑制することができると推測される。
【０１６４】
最後に、実施例１〜６から、本発明のハニカム構造体を備えるガス処理装置は、加熱による再生を繰り返してもクラックの発生が少なく、長期間に亘って効率よく使用することができるといえる。
【符号の説明】
【０１６５】
１，１’，１”：ハニカム構造体
２，２ａ，２ｂ：流通孔
３，３ａ，３ｂ：封止材
４：隔壁部
４ａ：第１の部位
４ｂ：第２の部位
５：筒状部
６：断熱材層
７：ケース
７ａ：流入口
７ｂ：流出口
９ａ，９ｂ：排気管
10：ガス処理装置
【図１】
2012106239.tif 000009
【図２】
2012106239.tif 000010
【図３】
2012106239.tif 000011
【図４】
2012106239.tif 000012
【図５】
2012106239.tif 000013
【図６】
2012106239.tif 000014